(57)【要約】  本明細書においては、治療薬を患者の生体組織に送達するための埋め込み型医療器具、およびそのような医療器具を製作するための方法を説明する。特に、血管内ステントなどの埋め込み型医療器具は、少なくとも１つのコーティング組成物を含む、露出した管腔外面および露出した管腔内面または露出した側面を備えるコーティングを有する。
2010535541.tif 000002
【特許請求の範囲】
【請求項１】
埋め込み可能なステントであって、
（ａ）管腔外面および該管腔外面の反対側にある管腔内面を有するステント側壁構造と、
（ｂ）前記管腔外面の少なくとも一部に配置されたコーティング組成物からなり、かつ、露出した管腔外面および露出した管腔内面を有するコーティングとを備える埋め込み可能なステント。
【請求項２】
前記コーティング組成物は、前記ステントの管腔外面上に直接配置される請求項１に記載のステント。
【請求項３】
前記コーティングは、前記ステントの管腔外面と前記コーティング組成物との間に配置されている接着剤をさらに含む請求項１に記載のステント。
【請求項４】
前記コーティング組成物は、治療薬を含む請求項１に記載のステント。
【請求項５】
前記治療薬は、抗血栓症薬、血管新生阻害薬、抗増殖剤、抗生物質、抗再狭窄剤、増殖因子、免疫抑制剤、および放射化学薬剤のいずれかを含む請求項４に記載のステント。
【請求項６】
前記治療薬は、パクリタキセルを含む請求項４に記載のステント。
【請求項７】
前記治療薬は、シロリムス、タクロリムス、ピメクロリムス、エベロリムス、およびゾタロリムスのいずれかを含む請求項４に記載のステント。
【請求項８】
前記コーティング組成物は、ポリマー、金属、金属酸化物、セラミック酸化物、不活性炭素、およびこれらの組合せのいずれかを含む請求項１に記載のステント。
【請求項９】
埋め込み可能な血管内ステントであって、
（ａ）複数のストラットおよび複数の開口部を備えるステント側壁構造であって、少なくとも１つのストラットは、管腔外面および該管腔外面の反対側にある管腔内面を備えるステント側壁構造と、
（ｂ）前記ストラットの管腔外面の少なくとも一部に直接配置されて、生体安定性ポリマーおよび抗再狭窄剤を含むコーティング組成物からなるとともに、露出された管腔外面および露出された管腔内面を有するコーティングとを備える埋め込み可能な血管内ステント。
【請求項１０】
埋め込み可能なステントであって、
（ａ）管腔外面および該管腔外面の反対側にある管腔内面を有するステント側壁構造と、
（ｂ）前記管腔外面の少なくとも一部に配置されるコーティングであって、
（ｉ）該管腔外面の少なくとも一部に配置される第１のコーティング組成物と、
（ｉｉ）前記第１のコーティング組成物上に配置された第２のコーティング組成物とからなるコーティングとを備え、
前記コーティングは、露出した管腔外面および露出した管腔内面を有する埋め込み可能なステント。
【請求項１１】
前記第１のコーティング組成物は、前記管腔外面上に直接配置され、前記第２のコーティング組成物は、前記第１のコーティング組成物上に直接配置される請求項１０に記載のステント。
【請求項１２】
前記コーティングは、前記ステントの管腔外面と前記第１コーティング組成物との間に配置されている接着剤をさらに含む請求項１０に記載のステント。
【請求項１３】
前記ステントは、前記第１のコーティング組成物と前記第２のコーティング組成物との間に配置されている接着剤をさらに含む請求項１２に記載のステント。
【請求項１４】
前記第１のコーティング組成物と前記第２のコーティング組成物とは異なる請求項１０に記載のステント。
【請求項１５】
前記第１のコーティング組成物と前記第２のコーティング組成物とは同じである請求項１０に記載のステント。
【請求項１６】
前記第１のコーティング組成物は、前記管腔外面上に配置されたときに第１の露出した表面積を有し、前記第２のコーティング組成物は、前記第１のコーティング組成物上に配置されたときに第２の露出した表面積を有し、前記第２の露出した表面積は、前記第１の露出した表面積よりも広い請求項１０に記載のステント。
【請求項１７】
前記第１のコーティング組成物および前記第２のコーティング組成物のいずれか一方は、治療薬を含む請求項１０に記載のステント。
【請求項１８】
前記治療薬は、抗血栓症薬、血管新生阻害薬、抗増殖剤、抗生物質、抗再狭窄剤、増殖因子、免疫抑制剤、および放射化学薬剤のいずれかを含む請求項１７に記載のステント。
【請求項１９】
前記治療薬は、パクリタキセルを含む請求項１７に記載のステント。
【請求項２０】
前記治療薬は、シロリムス、タクロリムス、ピメクロリムス、エベロリムス、およびゾタロリムスのいずれかを含む請求項１７に記載のステント。
【請求項２１】
前記第１のコーティング組成物または前記第２のコーティング組成物は、ポリマー、金属、金属酸化物、セラミック酸化物、不活性炭素、およびこれらの組合せのいずれかを含む請求項１０に記載のステント。
【請求項２２】
埋め込み可能な血管内ステントであって、
（ａ）複数のストラットおよび複数の開口部を備えるステント側壁構造であって、少なくとも１つのストラットは、管腔外面および該管腔外面の反対側にある管腔内面を備えるステント側壁構造と、
（ｂ）前記ストラットの管腔外面の少なくとも一部に配置されるコーティングであって、
（ｉ）該ストラットの管腔外面の少なくとも一部に直接配置され、かつ、第１の生体安定性ポリマーからなる第１のコーティング組成物と、
（ｉｉ）前記第１のコーティング組成物上に直接配置され、かつ、第２の生体安定性ポリマーおよび抗再狭窄剤からなる第２のコーティング組成物とを含むコーティングとからなり、
前記コーティングは、露出した管腔外面および露出した管腔内面を有する埋め込み可能な血管内ステント。
【請求項２３】
埋め込み可能なステントであって、
（ａ）管腔外面および該管腔外面の反対側にある管腔内面を有するステント側壁構造と、
（ｂ）前記管腔外面の少なくとも一部に配置されるコーティングであって、
（ｉ）該管腔外面の少なくとも一部に配置される第１のコーティング組成物と、
（ｉｉ）前記第１のコーティング組成物上に配置された第２のコーティング組成物と、
（ｉｉｉ）前記第２のコーティング組成物上に配置された第３のコーティング組成物とからなるコーティングとを備え、
前記コーティングは、露出した管腔外面および露出した管腔内面を有する埋め込み可能なステント。
【請求項２４】
前記コーティングは、前記ステントの管腔外面と前記第１コーティング組成物との間に配置されている接着剤をさらに含む請求項２３に記載のステント。
【請求項２５】
前記コーティングは、前記第１のコーティング組成物と前記第２のコーティング組成物との間に配置されている接着剤をさらに含む請求項２３に記載のステント。
【請求項２６】
前記コーティング組成物のうちの少なくとも１つは、他の２つとは異なる請求項２３に記載のステント。
【請求項２７】
前記第１のコーティング組成物、前記第２のコーティング組成物、および前記第３のコーティング組成物のいずれかは、治療薬を含む請求項２３に記載のステント。
【請求項２８】
前記治療薬は、抗血栓症薬、血管新生阻害薬、抗増殖剤、抗生物質、抗再狭窄剤、増殖因子、免疫抑制剤、および放射化学薬剤のいずれかを含む請求項２７に記載のステント。
【請求項２９】
前記治療薬は、パクリタキセルを含む請求項２７に記載のステント。
【請求項３０】
前記治療薬は、シロリムス、タクロリムス、ピメクロリムス、エベロリムス、およびゾタロリムスのいずれかを含む請求項２７に記載のステント。
【発明の詳細な説明】
【技術分野】
【０００１】
本明細書においては、治療薬を患者の生体組織に送達するための埋め込み型医療器具、およびそのような医療器具を製作するための方法について説明する。特に、いくつかの実施形態は、表面積の大きなコーティングを有する、血管内ステントなどの埋め込み型医療器具を対象とし、このコーティングは、露出した管腔外面および露出した管腔内面または露出した側面を有する少なくとも１つのコーティング組成物を含む。
【背景技術】
【０００２】
治療薬を入れた医療器具は、これまでに患者の生体組織の治療に関して成功を収めてきた。例えば、再狭窄を予防するための治療薬を含有するコーティングが施されている血管内ステントは、再狭窄の発生を低減するのに成功してきた。いくつかの場合において、再狭窄の低減を改善するために、コーティングから生体組織に送達される治療薬の量を増やすことが望ましいことがある。
【０００３】
生体組織に送達される治療薬の量を増やす一方法は、コーティング内に装填される治療薬の量を増やすことである。しかしながら、治療薬の放出を制御することなど、大量の治療薬を含有するコーティングにはいくつかの難題が伴う。特に、コーティング中の治療薬の量がさらに多いと、コーティングから治療薬が放出される速度が速すぎ、それによって治療薬の望ましい持続放出ではなく、「爆発的放出」効果を生じる可能性がある。
【０００４】
医療器具コーティングに含まれ、生体組織に送達される治療薬の量を増やす他の方法は、組織に対し露出されるコーティングの表面積を増やすことである。一般に、コーティング組成物がステントなどの医療器具の表面に配置されるときに、コーティングの露出した表面積は、コーティングが配置される医療器具の表面積に一般的には等しい。したがって、医療器具表面の表面積が、コーティングの露出した表面積を制約する。
【０００５】
コーティングの露出した表面積を増やす一方法は、医療器具の表面から材料を除去して、コーティングが配置され得る表面積を増やすことである。しかしながら、医療器具から材料を除去すると、医療器具の構造的完全性に悪影響を及ぼす可能性がある。例えば、ステントのストラット中に孔ができると、ステント・ストラットの構造的完全性が損なわれ、ストラットが弱まる可能性がある。ストラットが弱くなると、ステントは適切な拡張をしなくなるか、または埋め込まれた後に、つぶれて、体腔の再閉塞を引き起こすおそれがある。
【０００６】
そこで、治療薬を生体組織に送達するために露出した表面積を増やしたコーティングを有する医療器具が必要である。さらに、医療器具の構造的完全性に悪影響を及ぼさない露出した表面積を増やしたそのような医療器具コーティングを形成する方法が必要である。
【発明の概要】
【発明が解決しようとする課題】
【０００７】
本発明の目的は、上記した問題を解決することができる医療器具用のコーティングを提供することにある。
【課題を解決するための手段】
【０００８】
これらおよび他の目的は、本明細書で説明されているコーティングおよび医療器具によって達成される。本明細書で説明されるのは、治療薬を患者に送達するために露出した表面積を増やしたコーティングを備える、血管内ステントなどの医療器具である。コーティングの露出した表面積を増やすことで、より多くの量の治療薬をコーティングから放出制御しつつ送達することができ、したがって、治療薬の望ましくない、早すぎる、または急速な放出を回避することができる。さらに、本明細書で説明されているコーティングは、医療器具の構造的完全性を損なうことなく上記目的を達成することができる。
【０００９】
いくつかの実施形態は、管腔外面（ａｂｌｕｍｉｎａｌ  ｓｕｒｆａｃｅ）および管腔外面の反対側にある管腔内面（ｌｕｍｉｎａｌ  ｓｕｒｆａｃｅ）を有するステント側壁構造と、管腔外面の少なくとも一部に配置されたコーティング組成物からなるコーティングを有する埋め込み可能なステントを含む。コーティングは、露出した管腔外面（ｅｘｐｏｓｅｄ  ａｂｌｕｍｉｎａｌ  ｓｕｒｆａｃｅ）および露出した管腔内面（ｅｘｐｏｓｅｄ  ｌｕｍｉｎａｌ  ｓｕｒｆａｃｅ）または露出した側面を有する。露出した表面は、他の材料によって覆われない表面である。
【００１０】
いくつかの実施形態は、ステント側壁構造を有する埋め込み可能な血管内ステントを含み、このステント側壁構造はステント側壁構造内に複数のストラットおよび複数の開口部を備える。少なくとも１つのストラットは、管腔外面および管腔外面の反対側にある管腔内面を有する。コーティング組成物からなるコーティングは、コーティングが露出した管腔外面および露出した管腔内面、または露出した側面を有するようにストラットの管腔外面の少なくとも一部に直接配置される。コーティング組成物は、生体安定性ポリマーと抗再狭窄薬を含む。
【００１１】
他の実施形態は、管腔外面および管腔外面の反対側にある管腔内面を有するステント側壁構造と、ステント側壁構造の管腔外面の少なくとも一部に配置されたコーティングとを有する埋め込み可能なステントを含む。コーティングは、ステント側壁構造の管腔外面の少なくとも一部に配置された第１のコーティング組成物と、第１のコーティング組成物上に配置された第２のコーティング組成物とを含む。コーティングは、露出した管腔外面および露出した管腔内面または露出した側面を有する。
【００１２】
さらに他の実施形態は、ステント側壁構造を有する埋め込み可能な血管内ステントを含み、このステント側壁構造はステント側壁構造内に複数のストラットおよび複数の開口部を備える。少なくとも１つのストラットは、管腔外面および管腔外面の反対側にある管腔内面を有する。コーティングは、ストラットの管腔外面の少なくとも一部の上に配置される。コーティングは、ストラットの管腔外面の少なくとも一部に直接配置された、第１の生体安定性ポリマーを含む第１のコーティング組成物と、第１のコーティング組成物上に直接配置された第２のコーティング組成物を含む。第２のコーティング組成物は、第２の生体安定性ポリマーと抗再狭窄薬を含む。コーティングは、露出した管腔外面および露出した管腔内面または露出した側面を有する。
【００１３】
本明細書で説明されている他の実施形態は、管腔外面および管腔外面の反対側にある管腔内面を有するステント側壁構造、および管腔外面の少なくとも一部に配置されたコーティングを有する埋め込み可能なステントを含む。コーティングは、管腔外面の少なくとも一部に配置された第１のコーティング組成物、第１のコーティング組成物上に配置された第２のコーティング組成物、および第２のコーティング組成物上に配置された第３のコーティング組成物を含む。コーティングは、露出した管腔外面および露出した管腔内面または露出した側面を有する。
【図面の簡単な説明】
【００１４】
【図１】本明細書で説明されている実施形態で使用するのに適しているステントの１実施例を示す図。
【図２Ａ】ステント・ストラットの一部の上にコーティング組成物が配置されている実施形態を示す断面図。
【図２Ｂ】ステント・ストラットの一部の上にコーティング組成物が配置されている実施形態を示す断面図。
【図２Ｃ】ステント・ストラットの一部の上にコーティング組成物が配置されている実施形態を示す断面図。
【図２Ｄ】ステント・ストラットの一部の上にコーティング組成物が配置されている実施形態を示す断面図。
【図２Ｅ】ステント・ストラットの一部の上にコーティング組成物が配置されている実施形態を示す断面図。
【図２Ｆ】ステント・ストラットの一部の上にコーティング組成物が配置されている実施形態を示す断面図。
【図３Ａ】ステント・ストラットの一部の上に２つのコーティング組成物が配置されている実施形態を示す断面図。
【図３Ｂ】ステント・ストラットの一部の上に２つのコーティング組成物が配置されている実施形態を示す断面図。
【図３Ｃ】ステント・ストラットの一部の上に２つのコーティング組成物が配置されている実施形態を示す断面図。
【図３Ｄ】ステント・ストラットの一部の上に２つのコーティング組成物が配置されている実施形態を示す断面図。
【図３Ｅ】ステント・ストラットの一部の上に２つのコーティング組成物が配置されている実施形態を示す断面図。
【図４Ａ】ステント・ストラットの一部の上に３つのコーティング組成物が配置されている実施形態を示す断面図。
【図４Ｂ】ステント・ストラットの一部の上に３つのコーティング組成物が配置されている実施形態を示す断面図。
【図４Ｃ】ステント・ストラットの一部の上に３つのコーティング組成物が配置されている実施形態を示す断面図。
【図５】ストラットの一部にそって広がるコーティングを有するステント・ストラットの一部を示す斜視図。
【図６】ステント・ストラットの表面の一部に配置されているコーティングを有する他のステント・ストラットを示す斜視図。
【図７】コーティングが配置されているステントの管腔外面の部分の鏡像を形成するコーティングを有するステントを示す斜視図。
【図８Ａ】ステント・ストラットの一部の上にコーティング組成物が配置されている追加の実施形態を示す断面図。
【図８Ｂ】ステント・ストラットの一部の上にコーティング組成物が配置されている追加の実施形態を示す断面図。
【図８Ｃ】ステント・ストラットの一部の上にコーティング組成物が配置されている追加の実施形態を示す断面図。
【図８Ｄ】ステント・ストラットの一部の上にコーティング組成物が配置されている追加の実施形態を示す断面図。
【図８Ｅ】ステント・ストラットの一部の上にコーティング組成物が配置されている追加の実施形態を示す断面図。
【図８Ｆ】ステント・ストラットの一部の上にコーティング組成物が配置されている追加の実施形態を示す断面図。
【図８Ｇ】ステント・ストラットの一部の上にコーティング組成物が配置されている追加の実施形態を示す断面図。
【図８Ｈ】ステント・ストラットの一部の上にコーティング組成物が配置されている追加の実施形態を示す断面図。
【図９Ａ】本明細書で説明されている方法によりコーティング医療器具を製作するための方法を示す図。
【図９Ｂ】本明細書で説明されている方法によりコーティング医療器具を製作するための方法を示す図。
【図１０Ａ】本明細書で説明されている方法によりコーティング医療器具を製作するための他の方法を示す図。
【図１０Ｂ】本明細書で説明されている方法によりコーティング医療器具を製作するための他の方法を示す図。
【図１０Ｃ】本明細書で説明されている方法によりコーティング医療器具を製作するための他の方法を示す図。
【図１１Ａ】本明細書で説明されている方法によりコーティング医療器具を製作するためのさらに他の方法を示す図。
【図１１Ｂ】本明細書で説明されている方法によりコーティング医療器具を製作するためのさらに他の方法を示す図。
【図１１Ｃ】本明細書で説明されている方法によりコーティング医療器具を製作するためのさらに他の方法を示す図。
【図１１Ｄ】本明細書で説明されている方法によりコーティング医療器具を製作するためのさらに他の方法を示す図。
【図１２Ａ】本明細書で説明されている方法によりコーティング医療器具を製作するためのさらに他の方法を示す図。
【図１２Ｂ】本明細書で説明されている方法によりコーティング医療器具を製作するためのさらに他の方法を示す図。
【図１２Ｃ】本明細書で説明されている方法によりコーティング医療器具を製作するためのさらに他の方法を示す図。
【図１２Ｄ】本明細書で説明されている方法によりコーティング医療器具を製作するためのさらに他の方法を示す図。
【図１３Ａ】本明細書で説明されている方法によりコーティング医療器具を製作するための他の方法を示す図。
【図１３Ｂ】本明細書で説明されている方法によりコーティング医療器具を製作するための他の方法を示す図。
【図１３Ｃ】本明細書で説明されている方法によりコーティング医療器具を製作するための他の方法を示す図。
【図１３Ｄ】本明細書で説明されている方法によりコーティング医療器具を製作するための他の方法を示す図。
【図１３Ｅ】本明細書で説明されている方法によりコーティング医療器具を製作するための他の方法を示す図。
【図１４Ａ】本明細書で説明されている方法によりコーティング医療器具を製作するためのさらに他の方法を示す図。
【図１４Ｂ】本明細書で説明されている方法によりコーティング医療器具を製作するためのさらに他の方法を示す図。
【図１４Ｃ】本明細書で説明されている方法によりコーティング医療器具を製作するためのさらに他の方法を示す図。
【発明を実施するための形態】
【００１５】
本明細書で説明されている実施形態のコーティングは、表面を有する任意の医療器具に関連して使用することができる。図１は、本明細書で説明されている実施形態で使用するのに適している医療器具の１実施例を示している。この図は、第１の側面２２と、対向する第２の側面（図示されていない）とを有する側壁２０からなる埋め込み可能な血管内ステント１０を示している。第１の側壁表面２２は、ステントが埋め込まれるときに体腔壁に面する外側の面、すなわち管腔外側壁表面、あるいは、体腔壁から離れて体腔の中心に向かう内側の面、すなわち管腔内側壁表面とすることができる。ステント１０はまた、側壁２０に複数のストラット３０および少なくとも１つの開口部４０を有する。一般的に、開口部４０は、隣接するストラット３０の間に配置される。好適なステント側壁構造は、複数のストラットと開口部を有し、少なくとも１つのストラットは、コーティング組成物が配置されるステントの管腔外面の一部をなす管腔外面を備え、ストラットは、ステントの管腔内面の一部をなす、ストラットの管腔外面の反対側にある管腔内面を備える。ステント側壁構造内に開口部を有するステントでは、いくつかの実施形態において、ステントに施されるコーティングは、側壁ステント構造内の開口部が温存されるように、例えば、開口部全体または一部がコーティング材料で閉塞されることのないように、ステントの表面に適合することが好ましい。
【００１６】
図２Ａは、ステント・ストラット５０の一部の上に、コーティング組成物６２からなるコーティング６０が配置されている１実施形態の断面図である。ステント・ストラット５０は、管腔外面５２と管腔内面５４を有する。この実施形態では、コーティング６０は、ステント・ストラット５０の管腔外面５２上に配置される。コーティングは、ポリマー、金属、金属酸化物、セラミック酸化物、不活性炭素、またはこれらの組合せなどのコーティング材料６４と、治療薬６６とからなるコーティング組成物６２を含む。また、コーティング材料６４は、ストラット５０を形成する材料と同じであっても、異なっていてもよい。コーティング組成物６２は、管腔内壁に向かう露出した管腔外面６８、内腔の中心に向かう露出した管腔内面６９、および露出した側面６５を有する。
【００１７】
治療薬の放出元とすることができる、露出した管腔外面、例えば、体腔に面するコーティングの表面のみを有するコーティングとは異なり、本明細書で説明されているコーティングは、治療薬６６の放出元とすることができる、露出した管腔内面６９、例えば、内腔の中心に向かうコーティングの表面、または露出した側面６５、例えば、管腔外面または管腔内面に対して直交する、または管腔外面または管腔内面に対して角度をなす表面も含む。図２Ａに示されているコーティングの実施形態は、露出した管腔外面６８、露出した管腔内面６９、および２つの露出した側面６５を有する。したがって、図２Ａに示されている実施形態では、治療薬は、表面６８，６９からだけでなく、表面６５からも放出され得る。治療薬の放出元とすることができる表面積を増やすことで、コーティング中の放出可能な治療薬の量を増やし、コーティング中に未使用のまま残る治療薬の量を減らすことができる。
【００１８】
図２Ａに示されているように、体腔の中心に向かって、体腔壁から離れる面であるストラットの管腔内面５４は、コーティング６０を実質的に含まない。本明細書で使用されているように、「コーティングを実質的に含まない」という文言は、コーティングは表面上に意図的に配置されることはないということを意味する。代替の実施形態では、コーティングは、管腔内面だけでなく管腔外面にも配置され得る。管腔内面に配置されているコーティングは、管腔外面に配置されているコーティングと同じであっても、異なっていてもよい。例えば、管腔外面に配置されているコーティングは、血管壁に対して露出されるか、または血管壁に導入され得る治療薬を備えるコーティング組成物を含むことができる。管腔内面に配置されているコーティングは、血流に対して露出されるか、または血流に導入され得る治療薬または表面を備えるコーティング組成物を含むことができる。他の実施形態では、管腔内面に配置されているコーティングは、治療薬なしのコーティング組成物を含むことができる。他の実施形態では、コーティングは、管腔内面に配置され得るが、管腔外面は、いかなるコーティングをも実質的に含まない。
【００１９】
図２Ｂは、露出した管腔外面６８、露出した管腔内面６９、および２つの露出した側面６５を有するコーティング組成物６２からなるコーティング６０の他の実施形態を示している。コーティング６０は、コーティング組成物６４および治療薬６６も含む。図２Ａに示されている実施形態とは異なり、この実施形態では、ストラット５０は、管腔外面５２を越えて延びる部分５８を備える。コーティング組成物６２は、伸長部分５８上に配置される。
【００２０】
図２Ｃおよび２Ｄに示されている実施形態は、それぞれ、図２Ａおよび２Ｂに示されている実施形態と類似している。しかしながら、図２Ｃおよび２Ｄに示されているコーティング６０では、治療薬６６は、コーティング組成物６２全体わたって分散されていない。代わりに、治療薬６６は、コーティング組成物６２の露出した管腔外面６８、露出した管腔内面６９、および露出した側面６５に、またはその近くに配置される。
【００２１】
図２Ａ〜２Ｄに示されている実施形態では、コーティング組成物６２は、ストラット表面上に直接、つまり、ストラット表面に物理的に接触して配置される。図２Ｅおよび２Ｆは、コーティング組成物６２がストラット５０の表面５２上に直接配置されていない２つの実施形態を示している。代わりに、接着剤またはストラット表面へのコーティング組成物の接着を強化する他の材料などの介在する材料５６が、コーティング組成物６２とストラット表面５２との間に配置される。
【００２２】
図３Ａ〜３Ｅは、第１および第２のコーティング組成物からなるコーティングがステント・ストラット表面上に配置されている実施形態の断面図である。図３Ａでは、コーティング１６０は、ステント・ストラット１５０の管腔外面１５２の少なくとも一部に配置される第１のコーティング組成物１７０からなる。第２のコーティング組成物１６２は、第１のコーティング組成物１７０上に配置される。第２のコーティング組成物１６２は、露出した管腔外面１６８、露出した管腔内面１６９、および露出した側面１６５を有する。第１のコーティング組成物１７０は、ポリマー、金属、金属酸化物、セラミック酸化物、不活性炭素、またはこれらの組合せなどの第１のコーティング材料１７２からなる。第２のコーティング組成物１６２は、ポリマー、金属、金属酸化物、セラミック酸化物、不活性炭素、またはこれらの組合せなどの第２のコーティング材料１６４からなる。第１のコーティング組成物１７０は、第２のコーティング組成物１６２と同じであっても、異なっていてもよい。さらに、第１または第２のコーティング材料１７２，１６４は、ストラット１５０を形成する材料と同じであっても、異なっていてもよい。図３Ａに示されているように、第２のコーティング組成物１６２は治療薬１６６も含む。いくつかの実施形態では、第１のコーティング組成物１７０は、第２のコーティング組成物１６２の治療薬１６６と同じであるか、または異なる治療薬も含み得る。
【００２３】
いくつかの実施形態では、第１のコーティング組成物は、第２のコーティング組成物の蒸着に先立って、管腔外面上に配置されたときに第１の露出した管腔外面の面積を有し、第２のコーティング組成物は、第１のコーティング組成物上に配置されたときに第２の露出した管腔外面の面積を有し、第２の露出した管腔外面の面積は、第１の露出した管腔外面の面積より広い。
【００２４】
図３Ｂは、コーティング１６０が第１および第２のコーティング組成物１７０，１６２からなることを除き、図２Ｂに示されているのと似た他の実施形態を示している。特に、図３Ｂでは、コーティング１６０は、管腔外面１５２を越えて延びるステント・ストラット１５０の一部１５８に配置される第１のコーティング組成物１７０からなる。第２のコーティング組成物１６２は、第１のコーティング組成物１７０上に配置され、この第２のコーティング組成物１６２は、露出した管腔外面１６８、露出した管腔内面１６９、および露出した側面１６５を有する。
【００２５】
図３Ｃに示されている実施形態は、図３Ａに示されているものと類似している。しかしながら、図３Ｃに示されているコーティング１６０では、治療薬１６６は、第２のコーティング組成物１６２全体わたって分散されていない。代わりに、治療薬１６６は、第２のコーティング組成物１６２の露出した管腔外面１６８、露出した管腔内面１６９、および露出した側面１６５に、またはその近くに配置される。
【００２６】
図３Ｄは、第１および第２のコーティング組成物１７０，１６２からなるコーティング１６０を伴う１実施形態を示しており、第１のコーティング組成物１７０は、管腔外面１７４および管腔内面１７６とともに２つの側面１７８を有している。第２のコーティング組成物１６２は、第１のコーティング組成物１７０の管腔外面１７４、管腔内面１７６、および２つの側面１７８上に配置される。第２のコーティング組成物は、露出した管腔外面１６８、露出した管腔内面１６９、および露出した側面１６５を有する。
【００２７】
図３Ａ〜３Ｄは、ステント・ストラット１５０の管腔外面１５２上に直接配置された第１のコーティング組成物１７０および第１のコーティング組成物１７０上に直接配置された第２のコーティング組成物１６２を示しているが、他の実施形態では、介在する材料を、第１のコーティング組成物１６２とストラット１５０の管腔外面１５２との間に配置することができ、したがって、第１のコーティング組成物は、ステントの管腔外面上に直接配置されることはない。代わりに、介在する材料は、第１のコーティング組成物１６２と第２のコーティング組成物１７０との間に配置することができ、したがって、第１のコーティング組成物は、第２のコーティング組成物上に直接配置されることはない。図３Ｅは、図２Ｅおよび２Ｆに示されている、接着剤などの介在する材料１５６が２つのコーティング組成物の間に配置されている、第１および第２のコーティング組成物１７０，１６２からなるコーティング１６０を示している。
【００２８】
医療器具の管腔外面上に配置されているコーティングは、医療器具の表面の少なくとも一部に配置されている第１のコーティング組成物、第１のコーティング組成物上に配置されている第２のコーティング組成物、および第２のコーティング組成物の露出した表面上に配置される治療薬を含む第３のコーティング組成物も含むことができ、第３のコーティング組成物は、図４Ａ〜４Ｃに示されているように、露出した管腔外面および露出した管腔内面を有する。
【００２９】
図４Ａは、管腔外面２５２、管腔内面２５４、およびコーティング２６０を有するステント・ストラット２５０を示している。コーティング２６０は、ステント・ストラット２５０の管腔外面２５２の少なくとも一部に配置される第１のコーティング組成物２８０からなる。第２のコーティング組成物２７０は、第１のコーティング組成物２８０上に配置され、第３のコーティング組成物２６２は、第２のコーティング組成物２７０上に配置される。第３のコーティング組成物２６２は、露出した管腔外面２６８、露出した管腔内面２６９、および露出した側面２６５を有する。第１のコーティング組成物２８０は、ポリマー、金属、金属酸化物、セラミック酸化物、不活性炭素、またはこれらの組合せなどの第１のコーティング材料２８２を含む。第２のコーティング組成物２７０は、ポリマー、金属、金属酸化物、セラミック酸化物、不活性炭素、またはこれらの組合せなどの第２のコーティング材料２７２からなる。第３のコーティング組成物２６２は、ポリマー、金属、金属酸化物、セラミック酸化物、不活性炭素、またはこれらの組合せなどの第３のコーティング材料２６４からなる。第１、第２、または第３のコーティング組成物２８０，２７０，２６２は、同じ、または異なる材料を含んでいてもよい。さらに、第１、第２、または第３のコーティング材料２８２，２７２，２６４は、ストラット２５０を形成する材料と同じであっても、異なっていてもよい。図４Ａに示されているように、第３のコーティング組成物２６２は、治療薬２６６も含む。いくつかの実施形態では、第１または第２のコーティング組成物２８０，２７０は、第３のコーティング組成物２６２の治療薬２６６と同じであるか、または異なる、治療薬も含み得る。
【００３０】
図４Ｂは、３つのコーティング組成物を含むコーティングを示している。コーティング２６０は、管腔外面２５２を越えて延びるステント・ストラット２５０の一部２５８に直接配置されている第１のコーティング組成物２８０を含む。第２のコーティング組成物２７０は、第１のコーティング組成物２８０上に配置され、第３のコーティング組成物２６２は、第２のコーティング組成物２７０上に配置される。第３のコーティング組成物２６２は、露出した管腔外面２６８、露出した管腔内面２６９、および露出した側面２６５、さらにはその中に配置される治療薬２６６を有する。
【００３１】
図４Ａおよび４Ｂは、第２のコーティング組成物上に直接配置されている第３のコーティング組成物と、第１のコーティング組成物上に直接配置されている第２のコーティング組成物とを示しているが、第３および第２のコーティング組成物は、第２および第１のコーティング組成物上に直接配置される必要はない。図４Ｃは、介在する材料２５６が第１のコーティング組成物２８０と第２のコーティング組成物２７０との間に配置されている第１、第２、および第３のコーティング組成物２８０，２７０，２６２からなるコーティング２６０を示している。他の実施形態では、介在する材料は、第１のコーティング組成物２８０とストラット２５０の管腔外面２５２との間に配置され得る。
【００３２】
断面図である図２Ａ〜２Ｆ、３Ａ〜３Ｅ、および４Ａ〜４Ｃに示されている実施形態と比較すると、図５では、コーティング６０がストラット５０の長さにそって延びる図２Ａのものと似たコーティングの斜視図を示している。ストラット５０は、管腔外面５２と管腔内面５４を有する。コーティング６０は、ストラットの管腔外面５２上に配置される。上述の図に示されているようなコーティングは、この構成でストラット上に配置することも可能である。コーティング６０は、露出した管腔外面６８、露出した管腔内面６９、および露出した側面６５、さらには治療薬６６を有するコーティング組成物６２からなる。
【００３３】
図６は、コーティング３６０が、ステント・ストラット３５０の管腔外面３５２のいくつかの部分上に配置されているコーティング組成物３６２を含む他の実施形態の斜視図である。コーティング３６０は、露出した管腔外面３６８、露出した管腔内面３６９、および露出した側面３６５を有する。コーティング組成物３６２は、コーティング材料３６４および治療薬３６６を含む。ステント・ストラットの一部分に配置されているコーティング組成物は、この図では同じであるけれども、このようなコーティング組成物は異なっていてもよい。また、追加のコーティング組成物を、ステント・ストラットの管腔内面上に配置することも可能である。
【００３４】
いくつかの実施形態では、ステント表面の一部に配置されているコーティングは、ステント表面の部分の鏡像とすることができる。例えば、図７は、コーティング４６０がステントの管腔外面４５２の一部分に配置されているステント４１０の一部を示す斜視図である。コーティング４６０は、コーティング材料４６４および治療薬４６６を含むコーティング組成物４６２を含む。コーティング組成物４６２は、露出した管腔外面４６８、露出した管腔内面４６９、および露出した側面４６７を有する。コーティング組成物の管腔外面４６８および管腔内面４６９は、コーティング４６０が配置されている管腔外面４５２の部分の鏡像である。コーティングは、表面上に配置される前に表面の鏡像の形で事前に形成され得る。
【００３５】
いくつかの実施形態では、コーティングは、図２に示されているような「Ｔ」字型の断面、または図８Ａに示されているような逆「Ｔ」字型の断面を持つことができる。図８Ａは、露出した管腔外面５０２および露出した側面５０４を有するコーティング５００を示している。他の実施形態では、コーティングの断面は、変更された「Ｔ」字型とすることが可能である。例えば、図８Ｂに示されているように、コーティング５１０の断面は、丸められた縁５１６と湾曲面５１７を伴う露出した管腔外面５１２、露出した管腔内面５１３、および露出した側面５１４を有するものとしてよい。図８Ｃに示されている実施形態では、コーティング５２０は、「Ｔ」の露出した管腔外面５２２、露出した管腔内面５２４、および露出した側面５２６が長く延びた隆起部５２８を持つ他の修正「Ｔ」字型の断面を有する。長く延びた隆起部は、コーティングの露出した表面積をさらに増やす。
【００３６】
さらに他の実施形態では、コーティングの断面を他の形状とすることが可能である。他の好適な形状は、図８Ｄ〜図８Ｈに示されている。図８Ｄは、露出した管腔外面５３２、露出した管腔内面５３４、および露出した側面５３６を有する「Ｉ」字型のコーティング５３０の断面を示している。図８Ｅは、「Ｖ」字型のコーティング５４０の断面を示している。コーティングは、露出した管腔外面５４２および露出した管腔内面５４４を有する。図８Ｆは、露出した管腔外面５５２および露出した側面５５４を有する、「Ｅ」を９０°回転させた形状であるコーティング５５０の断面を示している。図８Ｇは、露出した管腔外面５６２および露出した側面５６４を有する、「Ｕ」字型の形状であるコーティング５６０の断面を示している。図８Ｈは、露出した管腔外面５７２および露出した管腔内面５６４を持つコーティング５７０の三角形の形の断面を示している。
【００３７】
コーティングはどのような厚さであってもよい。いくつかの実施形態では、コーティングは、約５マイクロメートルから約４０マイクロメートルまでの厚さを有することができる。好ましくは、コーティングは、約５マイクロメートルから約１５マイクロメートルまでの厚さを有する。いくつかの場合において、組み込む治療薬を増やすためには比較的厚いコーティングが好ましい。本明細書で説明されている実施形態のコーティングは、コーティング組成物の複数の層を含むことができる。例えば、コーティングは、異なるコーティング組成物の複数の層または同じコーティング組成物の複数の層を含むことが可能である。
【００３８】
本明細書で説明されているコーティング組成物はまた、複数の微細孔を含んでいてもよい。微細孔は、一方のコーティング組成物の表面から他方のコーティング組成物の表面または医療器具の表面へと広がるようにできる。微細孔は、限定はしないが、流路、中空の通路または極微導管、球体または半球体を含む任意の形状とすることができる。加えて、微細孔は、任意の寸法または一連の複数の寸法を有するものとすることができる。いくつかの場合において、微細孔は、ミクロ細孔またはナノ細孔であってもよい。微細孔はまた、コーティング組成物全体にわたって分配されるか、またはコーティング組成物の露出した表面の近くなど、コーティング組成物の特定の領域内に配置され得る。いくつかの実施形態では、微細孔は、コーティング組成物の露出した管腔外面および露出した管腔内面の近くに配置される。また、微細孔は、ランダムに分配されるか、またはあるパターンに従って分配され得る。いくつかの実施形態では、コーティング組成物が少なくとも１つの治療薬も含み、治療薬をそれらの微細孔の少なくとも一部に、または全部に配置することができる。
Ａ．医療器具
本明細書で説明されている実施形態に適している医療器具は、当業者に知られている、医療目的に適う任意のステントを含む。好適なステントとしては、例えば、自己拡張式ステントおよびバルーン拡張式ステントなどの血管ステントが挙げられる。自己拡張式ステントの例は、ウォルステン（Ｗａｌｌｓｔｅｎ）に発行された米国特許第４，６５５，７７１号および第４，９５４，１２６号、ならびにウォルステンら（Ｗａｌｌｓｔｅｎ  ｅｔ  ａｌ．）に発行された米国特許第５，０６１，２７５号に示されている。適切なバルーン拡張式ステントの例は、ピンチャシクら（Ｐｉｎｃｈａｓｉｋ  ｅｔ  ａｌ．）に発行された米国特許第５，４４９，３７３号に示されている。好ましい実施形態では、好適なステントは、Ｅｘｐｒｅｓｓステントである。より好ましくは、Ｅｘｐｒｅｓｓステントは、Ｅｘｐｒｅｓｓ（商標）ステントまたはＥｘｐｒｅｓｓ２（商標）ステント（ボストンサイエンティフィックインコーポレイティッド（Ｂｏｓｔｏｎ  Ｓｃｉｅｎｔｉｆｉｃ，Ｉｎｃ．）［米国マサチューセッツ州ナティック（Ｎａｔｉｃｋ）所在］）である。
【００３９】
好適なステントのフレームワークは、当技術分野で知られているようなさまざまな方法を通じて形成され得る。フレームワークは、溶接されるか、成形されるか、レーザー切断されるか、電気鋳造されるか、または連続構造を形成するように巻かれるか、または編んでまとめられた長繊維または繊維からなるものとすることができる。
【００４０】
本明細書で説明されている実施形態に適している医療器具は、金属、セラミック、ポリマー、もしくは複合材料、またはこれらの組合せから製作することができる。いくつかの場合において、医療器具は、非ポリマー材料で作ることが可能である。好ましくは、これらの材料は生体適合性のある材料である。金属材料がより好ましい。好適な金属材料として、チタンをベースとする金属および合金（ニチノール、ニッケルチタン合金、熱記憶合金材料など）、ステンレス鋼、タンタル、ニッケルクロム、またはＥｌｇｉｌｏｙ（登録商標）およびＰｈｙｎｏｘ（登録商標）などのコバルトクロムニッケル合金を含むいくつかのコバルト合金、ＰＥＲＳＳ（Ｐｌａｔｉｎｕｍ  ＥｎＲｉｃｈｅｄ  Ｓｔａｉｎｌｅｓｓ  Ｓｔｅｅｌ、白金富化ステンレス鋼）、およびニオブが挙げられる。金属材料は、国際公開第９４／１６６４６号で開示されているようなクラッド長繊維複合材料をも含む。
【００４１】
好適なセラミック材料としては、限定はしないが、チタン、ハフニウム、イリジウム、クロム、アルミニウム、およびジルコニウムなどの遷移元素の酸化物、炭化物、または窒化物が挙げられる。シリカなどのシリコンベースの材料も使用できる。
【００４２】
医療器具を形成するのに適しているポリマーは、生体安定性を有するものとすることができる。また、ポリマーは、生体分解性を有するものとすることもできる。好適なポリマーとしては、限定はしないが、スチレンイソブチレンスチレン、ポリエーテルオキシド（ｐｏｌｙｅｔｈｅｒｏｘｉｄｅｓ）、ポリビニルアルコール、ポリグリコール酸、ポリ乳酸、ポリアミド、ポリ−２−ヒドロキシブチレート、ポリカプロラクトン、ポリ乳酸グリコール酸共重合体、Ｔｅｆｌｏｎ（登録商標）が挙げられる。
【００４３】
本明細書で説明されている実施形態において医療器具を形成するために使用され得るポリマーとしては、限定はしないが、イソブチレン系ポリマー（ｉｓｏｂｕｔｙｌｅｎｅ−ｂａｓｅｄ  ｐｏｌｙｍｅｒ）、ポリスチレン系ポリマー（ｐｏｌｙｓｔｙｒｅｎｅ−ｂａｓｅｄ  ｐｏｌｙｍｅｒ）、ポリアクリレートおよびポリアクリレート誘導体、ビニル酢酸系のポリマーおよびその共重合体、ポリウレタンおよびその共重合体、シリコーンおよびその共重合体、エチレン酢酸ビニル、ポリエチレンテレフタレート、熱可塑性エラストマー、ポリ塩化ビニル、ポリオレフィン、セルロース誘導体、ポリアミド、ポリエステル、ポリスルホン、ポリテトラフルオロエチレン、ポリカーボネート、アクリロニトリルブタジエンスチレン共重合体、アクリル、ポリ乳酸−ポリエチレンオキシド共重合体、セルロース、コラーゲン、およびキチンが挙げられる。
【００４４】
医療器具用の材料として有用な他のポリマーとしては、限定はしないが、ダクロンポリエステル、ポリメチルメタクリレート、ポリプロピレン、ポリアルキレンオキサレート、ポリシロキサン、ナイロン、ポリ（ジメチルシロキサン）、ポリシアノアクリレート、ポリホスファゼン、ポリ（アミノ酸）、エチレングリコールＩジメタクリレート、ポリ（メチルメタクリレート）、ポリ（２−ヒドロキシエチルメタクリレート）、ポリテトラフルオロエチレンポリ（ＨＥＭＡ）、ポリヒドロキシアルカノエート、ポリテトラフルオロエチレン、ポリカーボネート、ポリ（γ−ヒドロキシブチレート）、ポリジオキサノン、ポリ（γ−エチルグルタミン酸塩）、ポリイミノカーボネート、ポリ（オルトエステル）、ポリアンハイドライド、アルギン酸塩、デキストラン、綿、ポリウレタン、またはこれらの誘導体化したもの、つまり、例えば付着部位または架橋基、例えばＲＧＤを含むように修飾された、タンパク質、核酸、および同様の物質などの細胞および分子の付着を可能にしつつ構造的完全性を保持するポリマーが挙げられる。
Ｂ．コーティング材料および介在材料
本明細書で説明されているコーティング組成物は、限定はしないが、ポリマー、金属酸化物、セラミック酸化物、金属、不活性炭素、またはこれらの組合せなどの任意のコーティング材料からなるものとしてよい。これに加えて、コーティング組成物は、放射線不透過性を有し、および／またはＭＲＩ適合性を有するものとすることができる。上述のように、本明細書で説明されているコーティング組成物は、同じ１つまたは複数の材料、あるいは異なる１つまたは複数の材料からなるものとしてよい。
（ポリマー）
本明細書で説明されているコーティング組成物で使用するのに有用なポリマーは、特に医療器具を体内に挿入または埋め込む際に生体適合性があるものであるべきであり、また生体組織に刺激をもたらさないものである。好適なポリマーは、生体安定性を有するか、または代わりに、生体分解性を有するものとしてよい。このようなポリマーの例としては、限定はしないが、ポリウレタン、ポリイソブチレンとその共重合体、シリコーン、およびポリエステルが挙げられる。他の好適なポリマーとして、ポリオレフィン、ポリイソブチレン、エチレン−αオレフィン共重合体、アクリルポリマーおよび共重合体、ポリ塩化ビニルなどのハロゲン化ビニルポリマーおよび共重合体、ポリビニルメチルエーテルなどのポリビニルエーテル、ポリフッ化ビニリデンおよびポリ塩化ビニリデンなどのポリハロゲン化ビニリデン、ポリアクリロニトリル、ポリビニルケトン、ポリスチレンなどのポリビニル芳香族化合物、ポリ酢酸ビニルなどのポリビニルエステル、ビニル単量体の共重合体、エチレン−メチルメタクリレート共重合体などのビニル単量体とオレフィンの共重合体、アクリロニトリル−スチレン共重合体、ＡＢＳ樹脂、エチレン酢酸ビニル共重合体、Ｎｙｌｏｎ  ６６およびポリカプロラクトンなどのポリアミド、アルキド樹脂、ポリカーボネート、ポリオキシエチレン、ポリイミド、ポリエーテル、エポキシ樹脂、ポリウレタン、レーヨントリアセテート、セルロース、酢酸セルロース、酪酸セルロース、酢酸酪酸セルロース、セロファン、硝酸セルロース、プロピオン酸セルロース、セルロースエーテル、カルボキシメチルセルロース、コラーゲン、キチン、ポリ乳酸、ポリグリコール酸、およびポリ乳酸−ポリエチレンオキシド共重合体が挙げられる。
【００４５】
いくつかの実施形態では、疎水性ポリマーが使用可能である。好適な疎水性ポリマーまたは単量体の例として、限定はしないが、ポリエチレン、ポリプロピレン、ポリ（１−ブテン）、ポリ（２−ブテン）、ポリ（１−ペンテン）、ポリ（２−ペンテン）、ポリ（３−メチル−１−ペンテン）、ポリ（４−メチル−１−ペンテン）、ポリ（イソプレン）、ポリ（４−メチル−１−ペンテン）、エチレン−プロピレン共重合体、エチレン−プロピレン−ヘキサジエン共重合体、エチレン−酢酸ビニル共重合体、２つまたはそれ以上のポリオレフィンのブレンド、および２つまたはそれ以上の異なる不飽和単量体から調製されたランダムおよびブロック共重合体などのポリオレフィン、ポリ（スチレン）、スチレン−イソブチレン共重合体、ポリ（２−メチルスチレン）、約２０モル％未満のアクリロニトリルを有するスチレン−アクリロニトリル共重合体、およびスチレン−２，２，３，３，−テトラフルオロプロピル−メタクリレート共重合体（ｓｔｙｒｅｎｅ−２，２，３，３，−ｔｅｔｒａｆｌｕｏｒｏｐｒｏｐｙｌ  ｍｅｔｈａｃｒｙｌａｔｅ  ｃｏｐｏｌｙｍｅｒｓ）などのスチレンポリマー、ポリ（クロロトリフルオロエチレン）、クロロトリフルオロエチレン−テトラフルオロエチレン共重合体、ポリ（ヘキサフルオロプロピレン）、ポリ（テトラフルオロエチレン）、テトラフルオロエチレン、テトラフルオロエチレン−エチレン共重合体、ポリ（トリフルオロエチレン）、ポリ（フッ化ビニル）、およびポリ（フッ化ビニリデン）などのハロゲン化炭化水素ポリマー、ポリ（酪酸ビニル）、ポリ（デカン酸ビニル）、ポリ（ドデカン酸ビニル）、ポリ（ヘキサデカン酸ビニル）、ポリ（ヘキサン酸ビニル）、ポリ（プロピオン酸ビニル）、ポリ（オクタン酸ビニル）、ポリ（ヘプタフルオロイソプロポキシエチレン）、ポリ（ヘプタフルオロイソプロポキシプロピレン）、およびポリ（メタクリロニトリル）などのビニルポリマー、ポリ（ｎ−ブチルアセテート）、ポリ（エチルアクリレート）、ポリ（１−クロロジフルオロメチル）テトラフルオロエチルアクリレート、ポリジ（クロロフルオロメチル）フルオロメチルアクリレート、ポリ（１，１−ジヒドロヘプタフルオロブチルアクリレート）、ポリ（１，１−ジヒドロペンタフルオロイソプロピルアクリレート）、ポリ（１，１−ジヒドロペンタデカフルオロオクチルアクリレート）、ポリ（ヘプタフルオロイソプロピルアクリレート）、ポリ５−（ヘプタフルオロイソプロポキシ）ペンチルアクリレート、ポリ１１−（ヘプタフルオロイソプロポキシ）ウンデシルアクリレート、ポリ２−（ヘプタフルオロプロポキシ）エチルアクリレート、およびポリ（ノナフルオロイソブチルアクリレート）などのアクリルポリマー、ポリ（ベンジルメタクリレート）、ポリ（ｎ−ブチルメタクリレート）、ポリ（イソブチルメタクリレート）、ポリ（ｔ−ブチルメタクリレート）、ポリ（ｔ−ブチルアミノエチルメタクリレート）、ポリ（ドデシルメタクリレート）、ポリ（エチルメタクリレート）、ポリ（２−エチルヘキシルメタクリレート）、ポリ（ｎ−ヘキシルメタクリレート）、ポリ（フェニルメタクリレート）、ポリ（ｎ−プロピルメタクリレート）、ポリ��オクタデシルメタクリレート）、ポリ（１，１−ジヒドロペンタデカフルオロオクチルメタクリレート）、ポリ（ヘプタフルオロイソプロピルメタクリレート）、ポリ（ヘプタデカフルオロオクチルメタクリレート）、ポリ（１−ヒドロテトラフルオロエチルメタクリレート）、ポリ（１，１−ジヒドロテトラフルオロプロピル・メタクリレート）、ポリ（１−ヒドロヘキサフルオロイソプロピルメタクリレート）、およびポリ（ｔ−ノナフルオロブチルメタクリレート）などのメタクリル酸ポリマー、ポリ（エチレンテレフタレート）、およびポリ（ブチレンテレフタレート）などのポリエステル、ポリウレタンおよびシロキサン−ウレタン共重合体などの縮合系ポリマー、ポリオルガノシロキサン、つまり、Ｒａ  ＳｉＯ  ４−ａ／２（式中、Ｒは一価の置換または非置換炭化水素基であり、ａの値は１または２である）で表される、シロキサン基を繰り返すことによって特徴付けられるポリマー、およびゴムなどの天然の疎水性ポリマーが挙げられる。
【００４６】
代替の実施形態では、親水性ポリマーが使用可能である。好適な親水性ポリマーまたは単量体の例として、限定はしないが、（メタ）アクリル酸、またはアルカリ金属もしくはそのアンモニウム塩、（メタ）アクリルアミド、メチレンビスアクリルアミド、（メタ）アクリロニトリル、ポリ乳酸、ポリグリコール酸、ポリ乳酸グリコール酸、マレイン酸およびフマル酸またはこれらの不飽和二塩基酸の半エステルなどの不飽和二塩基酸あるいはアルカリ金属またはこれら二塩基酸または半エステルのアンモニウム塩が添加されたポリマー、２−アクリルアミド−２−メチルプロパンスルホン酸、２−（メタ）アクリロイルエタンスルホン酸、またはアルカリ金属もしくはこれらのアンモニウム塩などの不飽和スルホン酸が添加されたポリマー、および２−ヒドロキシエチル（メタ）アクリレートおよび２−ヒドロキシプロピル（メタ）アクリレートが挙げられる。
【００４７】
ポリビニルアルコールも、親水性ポリマーの１例である。ポリビニルアルコールは、ヒドロキシル、アミド、カルボキシル、アミノ、アンモニウム、またはスルホニル（−ＳＯ３）などの複数の親水基を含むことが可能である。親水性ポリマーとしては、さらに、限定はしないが、デンプン、多糖類、および関連するセルロースポリマー、ポリエチレンオキシドなどのポリアルキレングリコールおよび酸化物、アクリル酸、メタクリル酸、マレイン酸、およびこれらの酸およびアルキレングリコールなどの多価アルコールから誘導された部分エステルなどの重合エチレン性不飽和カルボン酸、アクリルアミドから誘導されたホモ重合体および共重合体、およびビニルピロリドンのホモ重合体および共重合体が挙げられる。
【００４８】
追加の好適なポリマーとして、限定はしないが、一般に熱可塑性エラストマー、ポリオレフィン、ポリイソブチレン、エチレン−αオレフィン共重合体、アクリルポリマーおよび共重合体、ポリ塩化ビニルなどのハロゲン化ビニルポリマーおよび共重合体、ポリビニルメチルエーテルなどのポリビニルエーテル、ポリフッ化ビニリデンおよびポリ塩化ビニリデンなどのポリハロゲン化ビニリデン、ポリアクリロニトリル、ポリビニルケトン、ポリスチレンなどのポリビニル芳香族化合物、ポリ酢酸ビニルなどのポリビニルエステル、ビニル単量体の共重合体、エチレン−メチルメタクリレート共重合体などのビニル単量体とオレフィンの共重合体、アクリロニトリル−スチレン共重合体、ＡＢＳ樹脂（アクリロニトリル−ブタジエン−スチレン）、エチレン酢酸ビニル共重合体、Ｎｙｌｏｎ  ６６およびポリカプロラクトンなどのポリアミド、アルキド樹脂、ポリカーボネート、ポリオキシメチレン、ポリイミド、ポリエーテル、ポリエーテルブロックアミド、エポキシ樹脂、レーヨントリアセテート、セルロース、酢酸セルロース、酪酸セルロース、酢酸酪酸セルロース、セロファン、硝酸セルロース、プロピオン酸セルロース、セルロースエーテル、カルボキシメチルセルロース、コラーゲン、キチン、ポリ乳酸、ポリグリコール酸、ポリ乳酸−ポリエチレンオキシド共重合体、ＥＰＤＭ（エチレン−プロピレン−ジエン）ゴム、フッ素重合体、フルオロシリコーン、ポリエチレングリコール、多糖類、リン脂質、および前記の組合せが挙げられる。いくつかの実施形態では、好ましいポリマーとしては、限定はしないが、ポリ乳酸、ポリグリコール酸、ポリ乳酸グリコール酸、スチレン−イソブチレン−スチレン共重合体、またはこれらの組合せが挙げられる。
（金属またはセラミック酸化物）
いくつかの実施形態では、コーティング組成物は、金属酸化物および／またはセラミック酸化物を含むことができる。金属酸化物またはセラミック酸化物の例として、限定はしないが、酸化白金、酸化タンタル、酸化チタン、酸化タンタル、酸化亜鉛、酸化鉄、酸化マグネシウム、酸化アルミニウム、酸化イリジウム、酸化ニオブ、酸化ジルコニウム、酸化タングステン、酸化ロジウム、酸化ルテニウム、二酸化ケイ素などのシリコーン酸化物、またはこれらの組合せが挙げられる。好ましい金属酸化物およびセラミック酸化物としては、酸化イリジウム、酸化ジルコニウム、酸化チタン、酸化亜鉛、またはこれらの組合せが挙げられる。
（金属）
いくつかの実施形態では、コーティング組成物は、金属を含むことができる。好適な金属としては、アルカリ金属、アルカリ土類金属、遷移金属、金属合金、および半金属が挙げられる。金属の例として、限定はしないが、チタン、スカンジウム、ステンレス鋼、タンタル、ニッケル、ケイ素、クロム、コバルト、クロミウム、マンガン、鉄、白金、イリジウム、ニオブ、バナジウム、ジルコニウム、タングステン、ロジウム、ルテニウム、金、銅、亜鉛、イットリウム、モリブデン、テクネチウム、パラジウム、カドミウム、ハフニウム、レニウム、およびこれらの組合せが挙げられる。いくつかの実施形態では、好ましい金属として、限定はしないが、白金、タンタル、マグネシウム、またはこれらの組合せが挙げられる。
（炭素）
他の実施形態では、コーティング組成物は、不活性炭素を含むことができる。不活性炭素の好適な形態としては、限定はしないが、熱分解炭素および多孔質ガラス状炭素を挙げることができる。多孔質炭素の使用は、血栓症を防止し、内皮細胞成長を促進するのに役立ち得る。
【００４９】
コーティング材料は、コーティング組成物の少なくとも５重量％、少なくとも１０重量％、少なくとも２０重量％、少なくとも３０重量％、少なくとも４０重量％、少なくとも５０重量％、少なくとも６０重量％、少なくとも７０重量％、少なくとも８０重量％、少なくとも９０重量％、少なくとも９５重量％、少なくとも９７重量％、少なくとも９９重量％またはそれ以上を含み得る。コーティング組成物がポリマーを含むいくつかの実施形態では、ポリマーはコーティング組成物の約６０重量％から約９９重量％である。コーティング組成物が金属酸化物またはセラミック酸化物を含むいくつかの実施形態では、金属酸化物またはセラミック酸化物はコーティング組成物の約０．１重量％から約５重量％である。コーティング組成物が金属を含むいくつかの実施形態では、金属はコーティング組成物の約０．１重量％から約２０重量％である。コーティング組成物が炭素を含むいくつかの実施形態では、炭素はコーティング組成物の約０．１重量％から約５０重量％である。
【００５０】
いくつかの実施形態では、露出した管腔外面を有するコーティング組成物は、ポリマーを含まないか、またはポリマーを実質的に含まない。本明細書で使用されている「ポリマーを実質的に含まない」という文言は、第１のコーティング組成物に含まれるいかなるポリマーも、第１のコーティング組成物の５０重量％未満であることを意味する。そのような実施形態では、コーティング組成物は、上述の金属酸化物、セラミック酸化物、金属、または炭素のうちのいずれかを含むことができる。
（介在材料）
それに加えて、本明細書で説明されているいくつかの実施形態は、介在材料を含む。好適な介在材料は、コーティング組成物を他のコーティング組成物または医療器具の表面に接着する能力を高める。介在材料としては、限定はしないが、接着剤またはテクスチャード加工材料が挙げられる。好適な接着剤としては、限定はしないが、パラリエンＣが挙げられる。好適なテクスチャード加工材料は、コーティング組成物の接着を改善するきめを有する材料であり、酸化イリジウム、酸化ジルコニウム、酸化白金、酸化チタン、酸化タンタル、酸化亜鉛、酸化鉄、酸化マグネシウム、酸化アルミニウム、酸化ニオブ、酸化タングステン、酸化ロジウム、酸化ルテニウム、酸化ケイ素、またはこれらの組合せからなるものとすることができる。テクスチャーは、限定はしないが、レーザー穿孔、マイクロ・ブラスト加工、薄膜のスパッタ・コーティング、物理的気相成長、化学エッチング、およびマイクロ・コンタクト・プリンティングおよびフォトリソグラフィーなどの標準的なリソグラフィー技術を含む、当技術分野で知られている任意の方法によって形成することが可能である。
Ｃ．治療薬
本明細書で使用されているような「治療薬」という用語は、薬物、遺伝物質、および生物由来物質を包含するものであり、「生物学的活性物質」と入れ換えて使用することができる。「遺伝物質」という用語は、限定はしないが、ウイルス・ベクターおよび非ウイルス・ベクターを含む、人体に挿入されることが意図されている、後述の有用なタンパク質をエンコードするＤＮＡ／ＲＮＡを含む、ＤＮＡまたはＲＮＡを意味する。
【００５１】
「生物由来物質」という用語は、細胞、酵母、細菌、タンパク質、ペプチド、サイトカイン、およびホルモンを包含する。ペプチドおよびタンパク質の例としては、血管内皮細胞増殖因子（ＶＥＧＦ）、形質転換増殖因子（ＴＧＦ）、線維芽細胞増殖因子（ＦＧＦ）、上皮成長因子（ＥＧＦ）、軟骨成長因子（ＣＧＦ）、神経成長因子（ＮＧＦ）、ケラチノサイト成長因子（ＫＧＦ）、骨格成長因子（ＳＧＦ）、骨芽細胞由来成長因子（ＢＤＧＦ）、肝細胞成長因子（ＨＧＦ）、インスリン様成長因子（ＩＧＦ）、サイトカイン増殖因子（ＣＧＦ）、血小板由来増殖因子（ＰＤＧＦ）、低酸素誘導因子−１（ＨＩＦ−１）、幹細胞由来因子（ＳＤＦ）、幹細胞因子（ＳＣＦ）、内皮細胞増殖用添加物（ＥＣＧＳ）、顆粒球マクロファージ・コロニー刺激因子（ＧＭ−ＣＳＦ）、増殖分化因子（ＧＤＦ）、インテグリン修飾因子（ＩＭＦ）、カルモジュリン（ＣａＭ）、チミジン・キナーゼ（ＴＫ）、腫瘍壊死因子（ＴＮＦ）、成長ホルモン（ＧＨ）、骨形態形成タンパク質（ＢＭＰ）（例えば、ＢＭＰ−２、ＢＭＰ−３、ＢＭＰ−４、ＢＭＰ−５、ＢＭＰ−６（Ｖｇｒ−１）、ＢＭＰ−７（ＰＯ−１）、ＢＭＰ−８、ＢＭＰ−９、ＢＭＰ−１０、ＢＭＰ−１１、ＢＭＰ−１２、ＢＭＰ−１４、ＢＭＰ−１５、ＢＭＰ−１６、など）、マトリクス・メタロプロテイナーゼ（ＭＭＰ）、マトリクス・メタロプロテイナーゼの組織阻害剤（ＴＩＭＰ）、サイトカイン、インターロイキン（例えば、ＩＬ−１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、ＩＬ−１５など）、リンホカイン、インターフェロン、インテグリン、コラーゲン（すべての種類）、エラスチン、フィブリリン、フィブロネクチン、ビトロネクチン、ラミニン、グリコサミノグリカン、プロテオグリカン、トランスフェリン、サイトタクチン、細胞接着ドメイン（例えば、ＲＧＤ）、およびテネイシンが挙げられる。現在好ましいＢＭＰは、ＢＭＰ−２、ＢＭＰ−３、ＢＭＰ−４、ＢＭＰ−５、ＢＭＰ−６、ＢＭＰ−７である。これらの二量体タンパク質は、ホモ二量体、ヘテロ二量体、またはこれらの組合せとして、単独で、または他の分子と併せて形成され得る。細胞は、ヒト由来のもの（自系または同種異系）であるか、または必要ならば注目するタンパク質を移植部位に送達するために遺伝子操作された動物由来（異種）とすることができる。送達媒体は、細胞機能および生存能力を維持するために必要に応じて調製され得る。細胞には、前駆細胞（例えば、内皮前駆細胞）、幹細胞（例えば、間葉細胞、造血細胞、神経細胞）、間質細胞、実質細胞、未分化細胞、線維芽細胞、マクロファージ、および衛星細胞がある。
【００５２】
他の好適な治療薬としては以下のものがある。
・  ヘパリン、ヘパリン誘導体類、ウロキナーゼ、およびＰＰａｃｋ（デキストロフェニルアラニンプロリンアルギニンクロロメチルケトン）などの抗血栓症薬、
・  エノキサプリン、アンジオペプチン、または平滑筋細胞増殖を阻害できるモノクローナル抗体、ヒルジン、アセチルサリチル酸、タクロリムス、エベロリムス、ピメクロリムス、シロリムス、ゾタロリムス、アムロジピン、およびドキサゾシンなどの抗増殖剤、
・  グルココルチコイド、ベータメタゾン、デキサメタゾン、プレドニゾロン、コルチコステロン、ブデゾニド、エストロゲン、スルファサラジン、ロシグリタゾン、ミコフェノール酸、およびメサラミンなどの抗炎症薬、
・  パクリタキセル、５−フルオロウラシル、シスプラチン、ビンブラスチン、ビンクリスチン、エポチロン、メトトレキサート、アザチオプリン、アドリアマイシンおよびムタマイシン、エンドスタチン、アンギオスタチンおよびチミジンキナーゼ阻害薬、クラドリビン、タクソールおよびそのアナログもしくは誘導体、パクリタキセル、さらにはその誘導体、類似体、またはタンパク質に結合されたパクリタキセル、例えば、Ａｂｒａｘａｎｅ（商標）などの、抗悪性腫瘍／抗増殖／抗有糸分裂薬、
・  リドカイン、ブピバカイン、およびロピバカインなどの麻酔薬、
・  Ｄ−Ｐｈｅ−Ｐｒｏ−Ａｒｇクロロメチルケトン、ＲＧＤペプチド含有化合物、ヘパリン、抗トロンビン化合物、血小板受容体拮抗薬、抗トロンビン抗体、抗血小板受容体抗体、アスピリン（アスピリンは鎮痛薬、解熱剤、および抗炎症薬にも分類される）、ジピリダモール、プロタミン、ヒルジン、プロスタグランジン阻害薬、血小板阻害薬、トラピジルまたはリプロスチンなどの抗血小板薬、およびマダニ抗血小板ペプチドなどの抗凝血薬、
・  細胞増殖を阻害し、ある種の癌細胞にアポトーシスを誘発するＲＮＡまたはＤＮＡ代謝産物としても分類される５−アザシチジンなどのＤＮＡ脱メチル化薬、
・  増殖因子、血管内皮細胞増殖因子（ＶＥＧＦ、すべての種類がＶＥＧＦ−２を含む）、成長因子受容体、転写活性化因子、および翻訳促進因子などの血管細胞増殖促進物剤、
・  抗増殖剤、増殖因子阻害剤、増殖因子受容体拮抗薬、転写抑制因子、翻訳抑制因子、複製阻害剤、阻害抗体、増殖因子に対する抗体、増殖因子と細胞毒素からなる二官能性分子、抗体と細胞毒素からなる二官能性分子などの血管細胞増殖阻害剤、
・  コレステロール降下薬、血管拡張剤、および内因性血管作動機構に干渉する薬剤、
・  プロブコールなどの抗酸化薬、
・  ペニシリン、セフォキシチン、オキサシリン、トブラナイシン（ｔｏｂｒａｎｙｃｉｎ）、ダウノマイシン、マイトサイシン（ｍｉｔｏｃｙｃｉｎ）などの抗生物質製剤、
・  酸性および塩基性線維芽細胞増殖因子、エストラジオール（Ｅ２）、エストリオール（Ｅ３）、および１７−ベータエストラジオールを含むエストロゲンなどの血管新生物質、
・  ジゴキシン、ベータ・ブロッカー、カプトプリルおよびエナロプリルを含むアンジオテンシン変換酵素（ＡＣＥ）阻害薬、スタチン、および関連化合物などの心不全治療薬、
・  シロリムス（ラパマイシン）またはエベロリムスなどのマクロライド、
・  塩化アラゲブリウム（ＡＬＴ−７１１）を含むＡＧＥ分解剤。
【００５３】
他の治療薬としては、ニトログリセリン、亜酸化窒素、一酸化窒素、抗生物質、アスピリン、ジギタリス、エストロゲン、エストラジオール、および配糖体が挙げられる。好ましい治療薬としては、ステロイド、ビタミン、および再狭窄抑制薬などの抗増殖薬が挙げられる。好ましい再狭窄抑制薬としては、Ｔａｘｏｌ（登録商標）、パクリタキセル（つまり、パクリタキセル、パクリタキセル類似体、またはパクリタキセル誘導体、およびこれらの混合物）などの微小管安定化薬が挙げられる。例えば、本明細書で説明されている実施形態で使用するのに適している誘導体としては、２’−スクシニル−タクソール、２’−スクシニル−タクソールトリエタノールアミン、２’−グルタリル−タクソール、２’−グルタリル−タクソールトリエタノールアミン塩、Ｎ−（ジメチルアミノエチル）グルタミンとの２’−Ｏ−エステル、およびＮ−（ジメチルアミノエチル）グルダミド塩酸塩との２’−Ｏ−エステルが挙げられる。
【００５４】
他の好ましい治療薬としては、タクロリムス、ハロフギノン、ゲルダナマイシンなどのＨＳＰ９０熱ショックタンパク質の阻害薬、エポチロンＤなどの微小管安定化薬、クリスタゾール（ｃｌｉｏｓｔａｚｏｌｅ）などのホスホジエステラーゼ阻害薬、Ｂａｒｋｃｔ阻害薬、ホスホランバン阻害薬、およびＳｅｒｃａ２遺伝子／タンパク質が挙げられる。さらに他の好ましい実施形態では、治療薬は、エリスロマイシン、アンフォテリシン、ラパマイシン、アドリアマイシンなどの抗生物質である。
【００５５】
好ましい実施形態では、治療薬として、ダウノマイシン、マイトサイシン（ｍｉｔｏｃｙｃｉｎ）、デキサメタゾン、エベロリムス、タクロリムス、ゾタロリムス、ヘパリン、アスピリン、ワルファリン、チクロピジン、サルサラート、ジフルニサル、イブプロフェン、ケトプロフェン、ナブメトン、プリオキシカム（ｐｒｉｏｘｉｃａｍ）、ナプロキセン、ジクロフェナク、インドメタシン、スリンダク、トルメチン、エトドラク、ケトロラク、オキサプロジン、セルコキシブ（ｃｅｌｃｏｘｉｂ）、塩化アラゲブリウム、またはこれらの組合せが挙げられる。
【００５６】
治療薬は、当業者によく知られている方法によって合成することができる。代替として、化学薬品および製薬会社から治療薬を購入することもできる。
いくつかの実施形態では、治療薬は、コーティング組成物の少なくとも１重量％、少なくとも５重量％、少なくとも１０重量％、少なくとも１５重量％、少なくとも２０重量％、少なくとも３０重量％、少なくとも４０重量％またはそれ以上を含む。一般的には、１５％未満の重量であれば、ポリマー・マトリクスを通じての拡散により薬剤が体内に溶出することが可能である。１５〜２０％の範囲の重量であれば、拡散は速くなるが、それは、薬剤がすでに溶出されている薬剤によって残された空隙を通じて拡散できるからである。好ましくは、治療薬は、コーティング組成物の１重量％から３０重量％までの範囲である。いくつかの実施形態では、治療薬は、コーティング組成物の約１５重量％である。
Ｄ．コーティングを作製する方法
本明細書では、さらに、コーティング医療器具を製作する方法が説明される。本明細書で説明されている方法は、コーティング組成物が露出した管腔外面および露出した管腔内面または露出した側面を有するように医療器具の表面の少なくとも一部にコーティング組成物を蒸着する工程を含む。
【００５７】
いくつかの実施形態では、コーティング医療器具は、医療器具の表面の少なくとも一部にコーティング組成物を配置し、コーティング組成物の一部を除去することによって形成することができ、したがって、コーティング組成物は、露出した管腔外面および露出した管腔内面を有する。
【００５８】
図９Ａは、コーティング医療器具を製作する方法の１実施形態を示している。図９Ａに示されているように、コーティング組成物６００は、医療器具６１２の表面６１０の一部に直接配置される。次いで、コーティング組成物の一部が、図９Ｂに示されているように除去され、医療器具６１２の表面６１０上に配置されているコーティング組成物６００は、露出した管腔外面６２０、露出した管腔内面６２２、および露出した側面６２４を有することになる。
【００５９】
本明細書で説明されているコーティングは、二次材料またはマスキング材料を血管間ステントなどの医療器具の表面の少なくとも一部に配置することによって形成することも可能である。次いで、コーティング組成物は、医療器具の表面の少なくとも一部に配置され、また二次材料またはマスキング材料の一部に配置される。二次材料またはマスキング材料は、コーティング組成物が露出した管腔外面、露出した管腔内面、および露出した側面を有するように除去される。このような方法は、図１０Ａ〜１０Ｃに示されている。図１０Ａは、医療器具７１２の表面７１０の一部に配置されている二次材料またはマスキング材料７３０を示している。次いで、コーティング組成物７００が、図１０Ｂに示されているように、医療器具７１２上に配置される。図１０Ｃに示されているように、コーティング組成物が、医療器具７１２上に配置された後、二次材料またはマスキング材料７３０を除去することができ、これにより、コーティング組成物７００は、露出した管腔外面７２０、露出した管腔内面７２２、および露出した側面７２４を有する。いくつかの方法において、二次材料をコーティング組成物と混合することができ、その場合、コーティング組成物と二次材料は、医療器具の表面に同時に配置できる。
【００６０】
上記の方法は、介在材料を医療器具の表面の少なくとも一部の上に配置する工程をさらに含み得る。介在材料は、二次材料またはマスキング材料が医療器具の表面の少なくとも一部に配置された後に、医療器具の表面上に配置することが可能である。次いで、コーティング組成物を介在材料の少なくとも一部、および二次材料またはマスキング材料上に配置することができる。次いで、二次材料またはマスキング材料を除去できる。
【００６１】
本明細書で説明されている、医療器具、好ましくは、埋め込み可能なステントをコーティングする方法は、第１のコーティング組成物を管腔外面の少なくとも一部に配置する工程と、第２のコーティング組成物を、第２のコーティング組成物が露出した管腔外面と露出した管腔内面または露出した側面を有するように第１のコーティング組成物上に配置する工程とを含む。
【００６２】
いくつかの実施形態では、本明細書で説明されている埋め込み可能なステントをコーティングする方法は、図１１Ａ〜１１Ｄに示されているように、第１のコーティング組成物を管腔外面の少なくとも一部に配置する工程と、第１のコーティング組成物の少なくとも一部を除去する工程と、第２のコーティング組成物を第１のコーティング組成物上に配置する工程と、第２のコーティング組成物が露出した管腔外面および露出した管腔内面を有するように第２のコーティング組成物の少なくとも一部を除去する工程とを含む。
【００６３】
図１１Ａに示されているように、第１のコーティング組成物８００は、医療器具８１２の表面８１０の一部に配置される。次いで、第１のコーティング組成物８００の一部が、図１１Ｂに示されているように除去される。第１のコーティング組成物８００の少なくとも一部が、医療器具８１２の表面８１０の少なくとも一部から除去された後、第２のコーティング組成物８２０が、図１１Ｃに示されているように第１のコーティング組成物８００上に配置される。第２のコーティング組成物８２０は、第１のコーティング組成物８００上に配置された後、必要ならば、第２のコーティング組成物８２０は、図１１Ｄに示されているように第２のコーティング組成物８２０が露出した管腔外面８２２、露出した管腔内面８２４、および露出した側面８２６を有するように除去される。
【００６４】
本明細書で説明されている方法の他の実施形態が図１２Ａ〜１２Ｄに示されているが、これは、図１２Ａに示されているように、二次材料またはマスキング材料９００を医療器具９２０の管腔外面９１０の一部の上に配置する工程を含む。この実施形態は、図１０Ａ〜１０Ｃに関連して説明されているものと類似している。しかしながら、この実施形態は、２つのコーティング組成物を伴う。第１のコーティング組成物９３０は、二次材料９００の間で、図１２Ｂに示されているように、医療器具９２０の管腔外面９１０の少なくとも一部に配置され得る。次いで、第２のコーティング組成物９４０は、図１２Ｃに示されているように、第１のコーティング組成物９３０の少なくとも一部、および二次材料またはマスキング材料９００の少なくとも一部に配置することができる。二次材料またはマスキング材料９００は、図１２Ｄに示されているように、第２のコーティング組成物９４０が露出した管腔外面９５０、露出した管腔内面９６０、および露出した側面９７０を有するように除去することができる。
【００６５】
上記の方法は、第２のコーティング組成物を第１のコーティング組成物上に配置する前に、介在材料を第１のコーティング組成物上に配置する工程をさらに含み得る。代わりに、上記の方法は、介在材料が医療器具の表面と第１のコーティング組成物との間に入るように、第１のコーティング組成物を医療器具に配置する前に、介在材料を医療器具の表面に配置する工程をさらに含み得る。
【００６６】
本明細書で説明されている、医療器具、好ましくは、埋め込み可能なステントをコーティングする方法は、さらに、第１のコーティング組成物を管腔外面の少なくとも一部に配置する工程と、第２のコーティング組成物を第１のコーティング組成物上に配置する工程と、第３のコーティング組成物を、第３のコーティング組成物が露出した管腔外面と露出した管腔内面または露出した側面を有するように第２のコーティング組成物上に配置する工程とを含む。図１３Ａ〜１３Ｅは、このような１実施形態を示している。図１３Ａに示されているように、この方法は第１のコーティング組成物１０００を、ステント・ストラット１０２０の管腔外面１０１０の少なくとも一部に配置する工程を含む。第１のコーティング組成物１０００の少なくとも一部は、図１３Ｂに示されているように、除去され得る。次いで、第２のコーティング組成物１０３０が、図１３Ｃに示されているように、第１のコーティング組成物１０００上に配置され得る。第２のコーティング組成物１０３０の少なくとも一部は、図１３Ｄに示されているように除去され、次いで、第３のコーティング組成物は、図１３Ｅに示されているように、第３のコーティング組成物１０４０が露出した管腔外面１０５０、露出した管腔内面１０６０、および露出した側面１０７０を有するように第２のコーティング組成物１０３０上に配置され得る。このような方法から作られるコーティングの実施形態は、図４Ａに示されている。
【００６７】
いくつかの実施形態では、図１４Ａ〜１４Ｃに示されているような埋め込み可能なステントをコーティングする方法は、第１のコーティング組成物をステント・ストラットの管腔外面の少なくとも一部に配置する工程と、第２のコーティング組成物を第１のコーティング組成物上に配置する工程とを含み、第１のコーティング組成物の少なくとも一部の上に配置された後、第２のコーティング組成物は、露出した管腔外面および露出した管腔内面または露出した側面を有し、第２のコーティング組成物は、ステントに適合するように事前に加工されている。好ましくは、事前に加工された第２のコーティング組成物は、ステントに適合するように事前に加工される。図１４Ａは、ステント・ストラット１１２０の管腔外面１１１０の少なくとも一部に配置された第１のコーティング組成物１１００を示している。図１４Ｂは、事前に加工された第２のコーティング組成物１１３０を示している。図１４Ｃは、第１のコーティング組成物１１００上に配置された事前に加工された第２のコーティング組成物１１３０を示しており、第１のコーティング組成物１１００の少なくとも一部に配置された後、第２のコーティング組成物１１３０は、露出した管腔外面１１４０、露出した管腔内面１１５０、および露出した側面１１６０を有する。
【００６８】
コーティング組成物は、当技術分野で知られている技術のいずれかによって医療器具上に配置できる。好適な方法としては、限定はしないが、ディッピング、噴霧、塗装、電気メッキ、蒸発、プラズマ気相蒸着、陰極アーク蒸着、スパッタリング、イオン注入、静電気を使用した方法、電気メッキ、電気化学的方法、ロール・コーティング、選択的液滴蒸着、イオン液滴蒸着、ドロップ・オン・デマンド法、または上記の組合せが挙げられる。
【００６９】
コーティング組成物が露出した管腔外面および露出した管腔内面または露出した側面を有するようにコーティング組成物の少なくとも一部を除去する作業は、当技術分野で知られている任意の方法によって行うことができる。これらの方法としては、限定はしないが、レーザー切断、ドリル穴開け、または化学エッチングが挙げられる。
【００７０】
二次材料またはマスキング材料は、コーティング組成物が露出した管腔外面および露出した管腔内面を有するように除去できる限りどのような材料であってもよい。例えば、二次材料またはマスキング材料は、コーティング組成物に比べて電気化学的活性が強いものであるか、または二次材料またはマスキング材料は、コーティング組成物に比べて可溶性が高いものとすることが可能である。好適な二次材料またはマスキング材料は、金属またはポリマーを含む。
【００７１】
二次材料またはマスキング材料を除去する技術としては、限定はしないが、溶解、脱合金、または陽極酸化処理工程が挙げられる。二次材料またはマスキング材料は、脱合金処理工程によってコーティング組成物から除去できる。この方法では、第１のコーティング組成物および二次材料またはマスキング材料は、二次材料またはマスキング材料を除去する酸に曝される。したがって、コーティング組成物は、好ましくは、酸に曝されたときに溶解しない物質であるが、二次金属またはマスキング材料は、溶解する物質である。
【００７２】
代わりに、二次材料またはマスキング材料を陽極処理法で除去できる。例えば、銀は、最大１５％までの硝酸を入れた稀硝酸浴槽を使用して陽極処理法により除去できるが、ただし、陽極はメッキされたステントであり、陰極は白金である。最大１０ＶＤＣまでの電圧を電極間に印加することができる。槽の化学的性質、温度、印加電圧、および処理時間を変化させることで、コーティング層の幾何学的形状、分布、および深さを変えることが可能である。他の実施例では、Ｔｅｃｈｎｉｃ  Ｅｎｖｉｒｏｓｔｒｉｐ  Ａｇ  １０〜２０Ａ／９２９ｃｍ２（１平方フィート）をステンレス鋼製陰極とともに使用できる。
【００７３】
上記の実施形態のいずれかにおいて、コーティング組成物は、複数の微細孔を備えることができる。微細孔は、当業者に知られている任意の手段によって形成され得る。微細孔を形成する好適な方法としては、反応性プラズマまたはイオン衝撃の使用を伴うマイクロラフィング法、電解質エッチング、サンド・ブラスティング、レーザー・エッチング、および化学エッチングが挙げられる。微細孔は、コーティングの露出した表面の近くなどに、あるパターンで配置され得るか、または微細孔は、本明細書で説明されているコーティング全体にわたって形成され得る。それに加えて、微細孔は、使用されるコーティング材料によっては、コーティング材料中に自然に存在している場合がある。例えば、コーティング組成物として適している、ある種のカーボンおよびポリマーは、微細孔を含む。
【００７４】
加えて、上記の実施形態のいずれかにおいて、コーティング組成物のいずれかは、少なくとも１つの治療薬を含むことができる。いくつかの実施形態では、治療薬は、微細孔内に配置される。治療薬を微細孔内に配置しやすくするために、その後微細孔内に治療薬を配置するために使用される有機溶媒または水性溶媒中に治療薬を溶解または懸濁することによって、治療薬の溶液または懸濁液を形成することが可能である。
【００７５】
本明細書で説明されている医療器具およびステントは、任意の適切な医学的手技のために使用することができる。医療器具の送達は、当業者によく知られている方法を使用して行える。
【００７６】
本明細書に記載した説明は、いくつかの実施形態の個別の態様の単一の例示として意図されている説明されている特定の実施形態により範囲を制限されないものとする。本明細書で説明されている方法、組成物、および器具は、単独で、または本明細書で説明されている他の任意の（複数の）特徴と組み合わせて、本明細書で説明されているいかなる特徴をも備えることができる。実際、本明細書に示され、説明されているものに加えて、さまざまな修正形態が、当業者にとっては通常の実験だけで前記の説明および付属の図面から明らかであろう。このような修正形態および同等の形態は、付属の請求項の範囲内にあることが意図されている。
【００７７】
本明細書で言及されているすべての刊行物、特許、および特許出願は、それぞれの個別の刊行物、特許、または特許出願が、本願明細書に援用されることが特に、また個別に指示されている場合と同じ程度にその全体が本願明細書に援用される。本明細書でなされている参照の引用または説明は、そのような参照が従来技術のものであることを認めたと解釈されないものとする。
【図１】
2010535541.tif 000003
【図２Ａ】
2010535541.tif 000004
【図２Ｂ】
2010535541.tif 000005
【図２Ｃ】
2010535541.tif 000006
【図２Ｄ】
2010535541.tif 000007
【図２Ｅ】
2010535541.tif 000008
【図２Ｆ】
2010535541.tif 000009
【図３Ａ】
2010535541.tif 000010
【図３Ｂ】
2010535541.tif 000011
【図３Ｃ】
2010535541.tif 000012
【図３Ｄ】
2010535541.tif 000013
【図３Ｅ】
2010535541.tif 000014
【図４Ａ】
2010535541.tif 000015
【図４Ｂ】
2010535541.tif 000016
【図４Ｃ】
2010535541.tif 000017
【図５】
2010535541.tif 000018
【図６】
2010535541.tif 000019
【図７】
2010535541.tif 000020
【図８Ａ】
2010535541.tif 000021
【図８Ｂ】
2010535541.tif 000022
【図８Ｃ】
2010535541.tif 000023
【図８Ｄ】
2010535541.tif 000024
【図８Ｅ】
2010535541.tif 000025
【図８Ｆ】
2010535541.tif 000026
【図８Ｇ】
2010535541.tif 000027
【図８Ｈ】
2010535541.tif 000028
【図９Ａ】
2010535541.tif 000029
【図９Ｂ】
2010535541.tif 000030
【図１０Ａ】
2010535541.tif 000031
【図１０Ｂ】
2010535541.tif 000032
【図１０Ｃ】
2010535541.tif 000033
【図１１Ａ】
2010535541.tif 000034
【図１１Ｂ】
2010535541.tif 000035
【図１１Ｃ】
2010535541.tif 000036
【図１１Ｄ】
2010535541.tif 000037
【図１２Ａ】
2010535541.tif 000038
【図１２Ｂ】
2010535541.tif 000039
【図１２Ｃ】
2010535541.tif 000040
【図１２Ｄ】
2010535541.tif 000041
【図１３Ａ】
2010535541.tif 000042
【図１３Ｂ】
2010535541.tif 000043
【図１３Ｃ】
2010535541.tif 000044
【図１３Ｄ】
2010535541.tif 000045
【図１３Ｅ】
2010535541.tif 000046
【図１４Ａ】
2010535541.tif 000047
【図１４Ｂ】
2010535541.tif 000048
【図１４Ｃ】
2010535541.tif 000049
【国際調査報告】
2010535541.tif 000050
2010535541.tif 000051
2010535541.tif 000052